Résine polyurée, polyurée-uréthane ou polyuréthane obtenue par réaction d’au moins un premier composant de réaction à base d’isocyanate et d’au moins un second composant de réaction à base d’amine et/ou de polyol, caractérisée en ce que ledit premier composant de réaction comporte au moins un isocyanate aliphatique biosourcé, représentant au moins 75% et de préférence au moins 90% en masse dudit premier composant de réaction, en ce que ledit second composant de réaction comporte au moins une diamine ou polyamine biosourcée ou non, ayant 2 ou plus fonctions amines, avec ou sans plastifiant, et/ou un polyol biosourcé ou non, ayant 2 ou plus fonctions hydroxyles, en ce que ledit premier composant de réaction et ledit second composant de réaction sont mélangés selon un rapport NCO/NH2+OH entre 0,75 et 1,25 et préférentiellement entre 0,9 et 1,1, et en ce que ladite résine polyurée, polyurée-uréthane ou polyuréthane obtenue après mélange est biosourcée à au moins 35% de la masse totale. Résine selon la revendication 1, caractérisée en ce que ledit premier composant de réaction comporte un isocyanate aliphatique biosourcé représentant 100% en masse dudit premier composant de réaction. Résine selon l’une quelconque des revendications 1 et 2, caractérisée en ce que ledit au moins un isocyanate aliphatique biosourcé est un trimère du diisocyanate de pentaméthylène biosourcé. Résine selon la revendication 1, caractérisée en ce que ledit premier composant de réaction comporte en outre au moins un ou plusieurs diisocyanates, représentant au plus 25% et préférentiellement au plus 10% en masse du premier composant de réaction, choisi dans le groupe comprenantle pentaméthylène diisocyanate, l’hexaméthylène diisocyanate, le diisocyanate d’ester éthylique de L-lysine, l’isophorone diisocyanate, le 4,4’-diisocyanatodicyclohexylmethane, le 4,4’-diisocyanate de diphénylméthylène, le 2-4-diisocyanate de toluène, le 2-6-diisocyanate de toluène, le 1,4-Bis (isocyanatomethyl) cyclohexane, le meta-xylylene diisocyanate, le tetramethyl xylylene diisocyanate, le norbornane diisocyanate, le 1,5-naphtalene diisocyanate, les trimères, biurets, allophanates ou uretdiones issus des diisocyanates. Résine selon la revendication 1, caractérisée en ce que ledit second composant de réaction comporte au moins une diamine ou une polyamine ayant 2 ou plus fonctions amines, une masse molaire inférieure à 1000 g/mol et de préférence comprise entre 100 et 500 g/mol, et représentant au plus 80% et de préférence au plus 65% en masse dudit second composant de réaction. Résine selon la revendication 1, caractérisée en ce que ledit second composant de réaction comporte en outre un plastifiant, mélangé à au moins une diamine ou polyamine, biosourcé ou non, représentant au plus 60%, de préférence au plus 50% et préférentiellement au plus 45% en masse dudit second composant de réaction. Résine selon la revendication 1, caractérisée en ce que ledit second composant comporte au moins un polyol biosourcé ou non, ayant 2 ou plus fonctions hydroxiles, représentant au moins 10% et de préférence au moins 25% en masse dudit premier composant de réaction, choisi dans le groupe comprenant le polyéther, le polyester, le polycaprolactone, le polytétrahydrofurane, le polyéther et le polyester combinés, ayant une masse molaire comprise entre 50 et 4000 g/mol, de préférence entre 100 et 2000 g/mol et préférentiellement entre 150 et 1000 g/mol, et représentant au moins 10% et préférentiellement au moins 25% en masse totale du second composant de réaction. Résine selon la revendication 1, caractérisée en ce que ledit second composant de réaction comporte au moins un diol biosourcé représentant au moins 10% et de préférence au moins 15% en masse dudit second composant de réaction. Résine selon la revendication 1, caractérisée en ce que ledit second composant de réaction comporte en outre un catalyseur à base de métal choisi dans le groupe comprenant l'étain, le plomb, le zinc, le bismuth, le cadmium, de l'antimoine, l’aluminium, le zirconium, pris seul ou en combinaison. Résine selon la revendication 1, caractérisée en ce que ledit second composant de réaction comporte en outre au moins un additif choisi parmi un absorbeur de rayonnement ultra-violets à hauteur de 0.1% à 4% en masse, un stabilisateur de lumière à hauteur de 0,1% à 2% en masse, et optionnellement au moins un additif complémentaire choisi parmi un absorbeur d’humidité à hauteur de 0,1% à 3% en masse, un anti-mousse dans une quantité inférieure à 0,2% en masse, un antioxydant à hauteur de 0,1% à 2% en masse, un colorant dans une quantité inférieur à 2% en masse. Matériau composite obtenu par mélange d’une résine polyurée, polyurée-uréthane ou polyuréthane selon l’une quelconque des revendications 1 à 10, et de charges de renfort, caractérisé en ce que lesdites charges de renfort représentent au moins 15% et de préférence au moins 20% en masse du second composant de réaction de ladite résine polyurée, polyurée-uréthane ou polyuréthane, ou au moins 5%, de préférence au moins 7,5%, et préférentiellement au moins 10% en masse totale dudit matériau composite. Matériau composite selon la revendication 11, caractérisé en ce que lesdites charges de renfort sont issues de fibres naturelles choisies dans le groupe comportant des fibres de bambou, de bois, de sisal, de lin, de chanvre, de cellulose, prises seules ou mélangées entre au moins deux d’entre-elles, Procédé de fabrication d’une pièce de structure à partir de ladite résine polyurée, polyurée-uréthane ou polyuréthane selon l’une quelconque des revendications 1 à 10 ou dudit matériau composite selon l’une quelconque des revendications 11 et 12, dans lequel la polymérisation de ladite résine polyurée, polyurée-uréthane ou polyuréthane ou dudit matériau composite s’effectue lors d’un procédé de fabrication RIM dans un moule à température ambiante, ou à température comprise entre 30°C et 110°C et préférentiellement comprise entre 40°C et 90°C. Procédé selon la revendication 13, caractérisé en ce que la durée nécessaire à la polymérisation est inférieure à 5 minutes, préférentiellement inférieure à 3 minutes, et le temps de démoulage de la pièce de structure obtenue est inférieur à 30 minutes et préférentiellement inférieur à 20 minutes. Pièce moulée obtenue par le procédé de fabrication selon l’une quelconque des revendications 13 et 14, caractérisée en ce qu’elle constitue une pièce de structure ayant une densité inférieure à 1,3 g/cm3, une dureté supérieure ou égale à 70 Shore D, et une faible empreinte carbone avec un taux de matières biosourcées d’au moins 35% de la masse totale de ladite pièce.